(57)【要約】【課題】パネル外周部における補強材周辺部の粗大気泡がない軽量気泡コンクリートを提供する。【解決手段】補強材が埋設された軽量気泡コンクリートパネルであって、補強材が防錆材を塗布されており、さらに該補強材の外周部は、防錆材の上に高分子ラテックスが塗布されていることを特徴とする軽量気泡コンクリートパネル。【選択図】  図１
2004190221.tif 000002
【特許請求の範囲】
【請求項１】
補強材が埋設された軽量気泡コンクリートパネルであって、補強材が防錆材を塗布されており、さらに該補強材の外周部は、防錆材の上に高分子ラテックスが塗布されていることを特徴とする軽量気泡コンクリートパネル。
【発明の詳細な説明】
【０００１】
【発明の属する技術分野】
本発明は、オートクレーブ養生された軽量気泡コンクリートパネル（以下、単にＡＬＣと省略する）に関するものである。
【０００２】
【従来の技術】
ＡＬＣは、断熱材、吸音材、あるいは防音材などの各種建築用材料として広く使われている。一般的に、ＡＬＣは、珪石、珪砂などの珪酸質原料とセメントや石灰などの石灰質原料と水とを主原料とする水硬性スラリーを、補強材を配置した型枠に注入し、発泡硬化させることによる得られる。発泡させる方法には幾通りかあり、化学反応により発生させたガスで気泡を形成する発泡法や、原料モルタルスラリーに気泡材を混ぜてあわ立てるミックスフォーム法、あるいはあらかじめ作っておいた泡を原料モルタルスラリーに混入するプレフォーム法などによって製造されている。
【０００３】
上記、気泡をモルタルに混入する方法のなかで、化学反応により気泡を発生させる発泡法が、モルタルへの泡の導入が容易である点などから、もっとも効率的な製造方法である。その工程は、まずあらかじめ補強材を固定した型枠中にモルタルを注入する。その後、モルタルが発泡、型内で膨張し、半硬化する。
次に、半硬化したモルタルは、比較的軟らかい状態において、所定寸法に切断され、オートクレーブ養生、仕上げ加工などの工程を経て、最終製品となる。
これら工程における注入、発泡時に、形成した気泡が発泡中に補強材部分において、合一化し、粗大気泡となる傾向が見られる。
この粗大気泡は、補強材部分のごく一部にのみ見られるだけで、パネル全体にわたって発生するわけでないので、ＪＩＳ  Ａ５４１６に規定されるパネル曲げ強さには全く影響を与えない。
しかし、補強材が存在しないパネル外周部は、粗大気泡があると欠けやすくなり、粗大気泡が表面に出ると外観上も問題となり、生産収率を低下させてしまう。
【０００４】
以上の問題点を解決するために、▲１▼機械的な振動を与え粗大気泡を取り除く手段（特開平２−１０２１７６号）や、▲２▼補強材表面を親水性化処理する手段（特開平５−３１８４５３号）が知られている
しかしながら、上記▲１▼の技術においては、振動を与えるために特殊な装置を設置しなくてはならず、設備的な面で負担がかかり、▲２▼の技術においては、親水化処理により気泡の合一化を防止できる利点があるが、親水化処理だけでは、十分な防錆性能が得られず、実際的ではなかった。
【０００５】
【特許文献１】
特開平２−１０２１７６号公報
【特許文献２】
特開平５−３１８４５３号公報
【０００６】
【発明が解決しようとする課題】
本発明は、上記問題に鑑み、パネル外周部における補強材周辺部の粗大気泡の少ない軽量気泡コンクリートを提供するものである。
【０００７】
【課題を解決するための手段】
本発明者らは、防錆材が塗布された補強材の外周部に高分子ラテックスを塗布することにより、上記課題を解決しうることを見出し、本発明を完成した。
すなわち、本発明は下記の通りである。
１．補強材が埋設された軽量気泡コンクリートパネルであって、補強材が防錆材を塗布されており、さらに該補強材の外周部は、防錆材の上に高分子ラテックスが塗布されていることを特徴とする軽量気泡コンクリートパネル。
【０００８】
【発明の実施の形態】
以下本発明をさらに詳細に説明する。
本発明におけるＡＬＣは、例えば、ＪＩＳ  Ａ  ５４１６に記載のＡＬＣなどをあげることができる。例えば、セメント、生石灰、珪石、水等を主原料として、内部に多量の気泡が混入された、かさ比重０．１〜１．０程度の硬化体と、内部に埋設された補強材とから構成されている軽量気泡コンクリートパネルをあげることができる。
【０００９】
本発明における防錆材とは、ＪＩＳ  Ａ  ５４１６で規定される品質を有するものであれば、特に限定されるものではなく、例えば、スチレン系樹脂に炭酸カルシウムなどの体質顔料、弁柄、鉛丹などの防錆顔料を混入したものを補強材表面に塗布したものが、長期的な防錆性能を有するために好ましい。
また、本発明における補強材とは、通常のＡＬＣに使用されるものであれば、特に限定されるものではなく、棒鋼、鉄線、メタルラス、溶接金網などをあげることができる。
【００１０】
本発明において、防錆材が塗布された補強材の外周部に高分子ラテックスが塗布されている必要がある。
ここで、補強材外周部とは、図１に示すように、実際のパネルにおける外周部に接する補強材の境界部付近全てを指すものである。軽量気泡コンクリートパネルの補強材は概ね以下のような構成となっている。
ａ：２枚の鉄筋マットを溶接により立体的なカゴ状に形成したもの（図１）
ｂ：１枚の鉄筋マットを中央付近で折り曲げ、立体的なカゴ状に形成したもの（図２）
ｃ：一枚の鉄筋マットあるいは、ラス網により構成されているもの（図３）
【００１１】
以下、各々の場合について、補強材の外周部を詳細に説明する。
ａにおける外周部とは、図１に示すように、カゴ状の補強材において、最も外側の棒鋼を含めて内側に、５０ｍｍまでの領域であり、好ましくは、３０ｍｍまでの領域である。５０ｍｍより内側への高分子ラテックスの塗布は、実効が少なく、実際的でなく、３０ｍｍまでの領域が、無駄がすくなく効率的である。
次に、ｂにおける外周部について説明する。図２に示すように、ａと同様、外側の棒鋼を含めて内側５０ｍｍまでの領域、好ましくは３０ｍｍまでの領域に加え、折り曲げることにより、カゴ状補強材の外側に突き出ている部分全ても外周部に含める。
【００１２】
さらにｃの外周部について説明する。図３に示すように、鉄筋マット、あるいはラス網の外周から、５０ｍｍ内側まで、好ましくは３０ｍｍ内側までを外周部とするものである。
さらに、図４に示すように、上記外周部には、該当する棒鋼の溶接点における突き出し部も含める。
【００１３】
本発明において、補強材外周部に塗布する高分子ラテックスとは、通常、塗料の主成分として使用される共重合樹脂の水性エマルジョンであれば、特に限定されるものではないが、オートクレーブ養生に耐えうる材質であることが好ましく、耐水性、耐アルカリ性、耐熱性を有することが好ましい。このような性質を有する高分子ラテックスとして、例えば、アクリルエマルジョンが挙げられ、例えば、スチレン−ブタジエン共重合体エマルジョン、スチレン−アクリル共重合体エマルジョン、スチレン−アクリル酸共重合体エマルジョンなどがある。さらに、これらエマルジョン水溶液に珪石紛、消石灰などの体質顔料、弁柄などの防錆顔料を混入しても良い。
【００１４】
本発明における高分子ラテックスの塗布方法は、補強材外周部を高分子ラテックスの塗膜で被覆できれば特に限定されるものではなく、浸漬層に防錆済みの補強材を浸漬後、乾燥する浸漬法、スプレーによる塗布、はけ塗りによる塗布などがある。補強材外周部に高分子ラテックスを塗布し、適当な方法で乾燥させ製膜させた後、通常のＡＬＣと同様の工程を経て本発明の軽量気泡コンクリートパネルを得る。
【００１５】
以下、実施例により本発明の軽量気泡コンクリートパネルを説明するが、本発明はこれらの実施例に限定されるものではない。
【００１６】
【実施例１】
図１に示すような鉄筋マットを２枚組み合わせ、Ｌ１９５０×Ｗ５００×Ｈ６０ｍｍのカゴ状マットを作成する。
このカゴ状マット表面に防錆材を塗布する。実施例１、比較例１で用いた防錆材は、つぎのようなものである。ポリスチレン２５重量部、ブロークンアスファルト９重量部、タルク１２重量部、消石灰４３重量部、鉛丹１１重量部、計１００重量部の固形分に対し、芳香族系溶剤１２０重量部を混合し、粘度を調整した防錆材である。
防錆材を２回塗布後、乾燥し、約１５０μｍの防錆塗膜が形成された補強材を得る。次に、この補強材外周部５０ｍｍ部分に、高分子ラテックス（旭化成（株）製、商標「Ｌ２３０１」）を塗布、乾燥させる。乾燥後のラテックス塗膜の厚さは、約３００μｍであった。
【００１７】
このようにして得られた補強材１５枚をＬ３０００×Ｈ８００×Ｗ１５００の型枠内にセットする。つぎに、珪石５３重量部、生石灰７．５重量部、セメント３７重量部、石膏２．５重量部、これら固形分１００重量部に対し、水７２重量部、アルミ粉末０．０６重量部を有する軽量気泡モルタルを型枠内に注入し、養生後、半硬化状の気泡モルタルブロックを得る。このモルタルブロックを緊張配線したピアノ線で切断、オートクレーブ養生して、補強材が中央に配置されたＬ２０００×Ｗ６００×ｔ１００の軽量気泡コンクリートパネルを得た。
【００１８】
【比較例１】
実施例１と同様に、防錆材が塗布されたカゴ状補強材を用いて、Ｌ２０００×Ｗ６００×ｔ１００の軽量気泡コンクリートパネルを得た。
上記実施例及び比較例で得た各軽量気泡コンクリートパネルを切断し、それぞれ１０箇所の補強材周辺部で粗大気泡を観察した。観察結果を表１に示す。
【００１９】
【表１】
2004190221.tif 000003
【００２０】
表１で、○は長さ２０ｍｍ以上の粗大気泡がないことを、×は長さ２０ｍｍ以上の粗大気泡が見られることをそれぞれ示す。
【００２１】
【発明の効果】
本発明によれば、パネル外周部における補強材周辺部の粗大気泡の少ない軽量気泡コンクリートが得られ、パネル外周部の欠けと粗大気泡による外観劣化を防止でき、製品収率が向上する。
【図面の簡単な説明】
【図１】本発明における補強材とその外周部の一例を示す断面と正面概略図である。
【図２】本発明における補強材とその外周部の一例を示す断面と正面概略図である。
【図３】本発明における補強材とその外周部の一例を示す断面と正面概略図である。
【図４】本発明における補強材外周部の棒鋼溶接点における突き出し部の正面概略図である。
【符号の説明】
１  ２枚の鉄筋マットを溶接により、立体的なカゴ状にした補強材
２  鉄筋マット溶接スペーサー
３  補強材の外周部
４  １枚の鉄筋マットを中央付近で折り曲げ、立体的なカゴ状にした補強材
５  補強材の外周部
６  ラス網
７  ラス網の外周部
８  補強材
９  棒鋼の溶接点における突き出し部
【図１】
2004190221.tif 000004
【図２】
2004190221.tif 000005
【図３】
2004190221.tif 000006
【図４】
2004190221.tif 000007